УЛУЧШЕННЫЕ АЛЮМИНИЕВЫЕ СПЛАВЫ СЕРИИ 5ХХХ И ИЗГОТОВЛЕННЫЕ ИЗ НИХ ДЕФОРМИРОВАННЫЕ ИЗДЕЛИЯ

1. Способ, включающий:
(a) формирование заготовки из алюминиевого сплава серии 5xxx, причем алюминиевый сплав серии 5xxx содержит:
от примерно 2 мас.% до примерно 7 мас.% Mg;
от примерно 0,05 мас.% до примерно 2 мас.% Cu;
необязательно вплоть до 2,0 мас.% Zn;
необязательно вплоть до 2,5 мас.% суммы добавок, причем добавки выбраны из группы, состоящей из Mn, Zr, Cr, V, Sc, Hf, Ti, B, C, Ca, Sr, Be, Bi, Cd, Ge, In, Mo, Nb, Ni, Sn, Y; и
остальное составляют алюминий и неизбежные примеси; и
(b) горячую обработку давлением заготовки из алюминиевого сплава серии 5xxx; и
(c) термообработку на твердый раствор заготовки из алюминиевого сплава серии 5xxx, с переводом тем самым по меньшей мере некоторой части Cu в твердый раствор с алюминием; и
при этом заготовка из алюминиевого сплава серии 5xxx обеспечивает на по меньшей мере 5% лучшую прочность, чем изделие из сопоставимого алюминиевого сплава серии 5xxx, причем изделие из сопоставимого алюминиевого сплава серии 5xxx не подвергали термообработке на твердый раствор.
2. Способ по п.1, дополнительно включающий:
холодную обработку давлением заготовки из алюминиевого сплава после стадии термообработки на твердый раствор.
3. Способ по п.2, при этом холодная обработка давлением приводит к по меньшей мере 10%-му уменьшению толщины изделия из алюминиевого сплава серии 5xxx.
4. Способ по п.1, включающий:
после стадии термообработки на твердый раствор закалку изделия из деформируемого алюминиевого сплава серии 5xxx.
5. Способ по п.1, включающий:
после стадии термообработки на твердый раствор искусственное старение изделия из деформируемого алюминиевого сплава серии 5xxx.
6. Способ по п.1, при этом изделие из деформируемого алюминиевого сплава серии 5xxx обеспечивает на по меньшей мере 10%-ную лучшую прочность, чем изделие из сопоставимого алюминиевого сплава серии 5xxx.
7. Способ по п.1, дополнительно включающий:
формирование заготовки из алюминиевого сплава серии 5xxx в броневое изделие, причем броневое изделие весит на по меньшей мере примерно 3% меньше, чем броневое изделие из сопоставимого алюминиевого сплава серии 5083 при эквивалентных баллистических характеристиках защиты от осколочных снарядов.
8. Способ по п.1, при этом броневое изделие весит на по меньшей мере примерно 5% меньше, чем броневое изделие из сопоставимого алюминиевого сплава серии 5083 при эквивалентных баллистических характеристиках защиты от осколочных снарядов.
9. Способ по п.1, при этом броневое изделие весит на по меньшей мере примерно 7% меньше, чем броневое изделие из сопоставимого алюминиевого сплава серии 5083 при эквивалентных баллистических характеристиках защиты от осколочных снарядов.
10. Способ по п.1, при этом броневое изделие весит на по меньшей мере примерно 10% меньше, чем броневое изделие из сопоставимого алюминиевого сплава серии 5083 при эквивалентных баллистических характеристиках защиты от осколочных снарядов.
11. Алюминиевый сплав серии 5xxx, состоящий, по существу, из:
от примерно 2,5 мас.% до примерно 7 мас.% Mg;
от примерно 0,05 мас.% до примерно 2 мас.% Cu;
от примерно 0,3 мас.% до примерно 1,5 мас.% Mn;
необязательно вплоть до 2,0 мас.% Zn;
необязательно вплоть до 1,0 мас.% суммы добавок, причем добавки выбраны из группы, состоящей из Zr, Cr, V, Sc, Hf, Ti, B, C, Ca, Sr, Be, Bi, Cd, Ge, In, Mo, Nb, Ni, Sn, Y; и
остальное составляют алюминий и неизбежные примеси.
12. Алюминиевый сплав серии 5xxx по п.11, при этом сплав включает:
3,5-6,0 мас.% Mg;
0,1-1,0 мас.% Cu; и
0,3-0,8 мас.% Mn.
13. Алюминиевый сплав серии 5xxx по п.11, при этом сплав включает:
4,0-5,5 мас.% Mg;
0,1-0,5 мас.% Cu; и
0,3-0,8 мас.% Mn.
14. Броневая плита, изготовленная из алюминиевого сплава по п.11, при этом броневая плита весит на по меньшей мере 3% меньше, чем броневое изделие из сопоставимого алюминиевого сплава серии 5083 при эквивалентных баллистических характеристиках защиты от осколочных снарядов.
15. Броневая плита по п.14, при этом броневая плита весит на по меньшей мере примерно 5% меньше, чем броневая плита из сопоставимого алюминиевого сплава серии 5083 при эквивалентных баллистических характеристиках защиты от осколочных снарядов.
16. Броневая плита по п.14, при этом броневая плита весит на по меньшей мере примерно 7% меньше, чем броневая плита из сопоставимого алюминиевого сплава серии 5083 при эквивалентных баллистических характеристиках защиты от осколочных снарядов.
17. Броневая плита по п.14, при этом броневая плита весит на по меньшей мере примерно 10% меньше, чем броневая плита из сопоставимого алюминиевого сплава серии 5083 при эквивалентных баллистических характеристиках защиты от осколочных снарядов.
18. Способ, включающий:
(a) формирование заготовки из алюминиевого сплава серии 5xxx, причем алюминиевый сплав серии 5xxx содержит:
от примерно 2,5 мас.% до примерно 7 мас.% Mg;
от примерно 0,05 мас.% до примерно 2 мас.% Cu;
от примерно 0,3 мас.% до примерно 1,5 мас.% Mn;
необязательно вплоть до 2,0 мас.% Zn;
необязательно вплоть до 1,0 мас.% суммы добавок, причем добавки выбраны из группы, состоящей из Zr, Cr, V, Sc, Hf, Ti, B, C, Ca, Sr, Be, Bi, Cd, Ge, In, Mo, Nb, Ni, Sn, Y; и
остальное составляют алюминий и неизбежные примеси; и
(b) горячая обработка давлением заготовки из алюминиевого сплава серии 5xxx; и
(c) холодная обработка давлением заготовки из алюминиевого сплава серии 5xxx;
при этом заготовка из алюминиевого сплава серии 5xxx обеспечивает на по меньшей мере 5%-ную лучшую прочность, чем изделие из сопоставимого алюминиевого сплава серии 5xxx, не содержащее меди или марганца.
19. Способ по п.18, включающий:
после стадии горячей обработки давлением отжиг заготовки из алюминиевого сплава серии 5xxx.
20. Способ по п.19, при этом стадия отжига происходит после стадии холодной обработки давлением.